(57)【特許請求の範囲】
【請求項１】
深グリップである一体ハンドルと本体とを有する容器を作製するためのプロセスであって、
ａ）予備成形物（６）を準備する工程と、
ｂ）前記予備成形物（６）を延伸吹込成形して、中間容器（８）を形成する工程であって、前記中間容器は当該中間容器から外側に延びる凸状部分（９）を含み、当該凸状部分（９）はガラス転移温度を有する、という工程と、
ｃ）１００ｋＰａ（１ｂａｒ）より高い前記中間容器（８）内の圧力において、かつ、前記凸状部分（９）の温度が前記ガラス転移温度よりも低い状態で、駆動方向を有して内向きに移動するプラグ（５）によって前記凸状部分（９）を反転させることにより凹状の把持領域（１３）を形成する工程であって、前記凸状部分上の特定の場所が、当該凸状部分上の当該特定の場所の最初の場所から測定して、前記駆動方向の方向に前記駆動方向と一致する線から外れて１０度以下の変動内で移動する、というように前記凸状部分が反転する、という工程と、
ｄ）前記容器内の過剰圧力を解放する工程と、
を備え、
前記プラグは、接触表面積（２１）を有する接触面（２０）を有し、前記接触面は、第１接触面（２５）及び当該第１接触面に近位の第２接触面（３０）から構成されており、前記第２接触面は、前記駆動方向に対して傾斜しており、
前記接触面は、前記駆動方向に整列した方向において突出した面領域を有する接触面周辺部（３５）を有しており、
前記接触表面積は、前記突出した面領域よりも大きく、
前記接触面は、前記接触面周辺部に対して凸状であり、
前記接触面は、前記凹状の把持領域に一致する、というプロセス。
【請求項２】
前記凸状部分は、凸状の吹き出し部である、請求項１に記載のプロセス。
【請求項３】
前記凸状部分が、凸状部分の表面積を有し、前記把持領域が、把持領域の表面積を有し、前記凸状部分の表面積は前記把持領域の表面積よりも小さい、請求項１に記載のプロセス。
【請求項４】
前記中間容器が、２つの凸状部分を含む、請求項１に記載のプロセス。
【請求項５】
工程ｄ）は、前記容器内から前記プラグを引き抜く前に、前記容器内の過剰圧力を解放することを含む、請求項１に記載のプロセス。
【請求項６】
工程ｂ）が吹込成形キャビティ（１）内で実施され、工程ｃ）が、別個の適合キャビティ（３）内で実施され、これらの２つの工程間で、前記中間容器が、前記吹込成形キャビティから前記適合キャビティまで移送される、請求項１に記載のプロセス。
【請求項７】
ｅ）前記凸状部分が反転されている成形型から、完成した容器（１０）を取り出す工程を更に備え、
前記完成した容器の温度が、前記ガラス転移温度Ｔｇより低い、請求項１に記載のプロセス。
【請求項８】
前記容器が、互いに連結された２つの凹状の把持領域を含む、請求項１に記載のプロセス。
【請求項９】
前記容器の前記把持領域が、深グリップパームレストｘ（５２）と、深グリップ指レストｙ（５４）と、深グリップ凹部深さｚ（５６）と、を含む、請求項１に記載のプロセス。
【請求項１０】
ｘ＋２ｙ＋２ｚが、１０７ｍｍより大きい、請求項９に記載のプロセス。
【請求項１１】
前記深グリップ凹部深さｚが、２０ｍｍより大きい、請求項９に記載のプロセス。
【請求項１２】
前記凸状部分の場所から前進し、最終的に前記容器の前記本体の一部となるものに向かう波として外向きに、前記プラグの前記第１接触面と接触して前記凸状部分の場所から前進する、という反転の場所（１１）に関して、当該凸状部分が反転される、請求項１に記載のプロセス。
【請求項１３】
前記凸状部分に描かれた特定の場所が、前記駆動方向の方向に前記駆動方向と一致する線から外れて、前記凸状部分上に描かれた前記特定の場所の最初の場所から測定して約５度以下の変動内で移動する、というように、前記凸状部分が反転するとき、前記凸状部分上の前記場所は、直線経路において並進する、請求項１に記載のプロセス。
【発明の詳細な説明】
【技術分野】
【０００１】
一体ハンドルを有する延伸吹込成形容器を作製するためのプロセス。
【背景技術】
【０００２】
延伸吹込成形プロセスを使用して形成された一体ハンドルは有利である。一体成形されたハンドルは、クリップ式ハンドルなど別個のハンドルよりも一般に費用が安い場合がある。一体ハンドルを提供するための手法は典型的に、ハンドルの構造的基礎を形成するボトルの本体において、一対の対向する凹部又はキャビティの形成を必要とする。これらの凹部は、次いで共に溶接され、指及び／若しくは親指を挿入して通すことができる、完全に開放された空間（「貫通」ハンドル）を形成するように、溶接部によって包囲される中央区分を除去することができる、又は別の方法としては、単純にグリップを形成するために残される、のいずれかであり得る。グリップは、凹部の底部に指の先端が触れることなくグリップ上で手を閉じることができるように、十分に幅広くかつ深く形成される場合、グリップは、ハンドルを通じたものに匹敵する程度に人間工学的に許容され得る。
【０００３】
一体ハンドルを提供するために利用可能な手法に関連する問題の１つは、これらの凹部における材料の分布が不均一であり得るということである。これは予備成形物を、容器のハンドルの凹部の様々な区分に変形させるのに必要とされる、様々な程度の延伸により生じる場合がある。様々な延伸度は、不規則な壁厚及び不規則な機構特性及び審美的特性となる恐れがある。
【０００４】
一体ハンドルを形成するための１つの手法は、吹込プロセス中に膨張する予備成形物を圧縮し、並びに、深い凹部を形成するために、成形型の可動区分の使用を必要とする。このプロセスは、２つの問題をもたらす可能性がある。第１に、このプロセスは、材料が成形型と接触した後に、材料の有意レベルの延伸を必要とする。これは、ハンドル領域における非常に不規則な壁厚及び応力下の材料の破損をもたらす場合がある。第２に、成形型を吹込成形するために必要とされる、例えば２０００ｋＰａ（２０ｂａｒ）を超える吹込高圧に逆らって成形型区分を移動させる必要があるという複雑性は、機械的な複雑性及び高価な成形型の設計を必要とする。
【０００５】
代替の手法は、凹状のグリップ区分を形成するために、１つ又は２つ以上の関節ゾーンの周囲で内向きに機械的に変形させることができる凸区分を備える中間容器を製造することである。このプロセスは、より均一な延伸比、したがってより均一な壁厚を可能にする。しかしながら、この凸区分の反転は、ハンドル周囲の領域の有意な変形をもたらす可能性があり、これは審美的欠陥を生じさせる場合がある。これらの欠陥は、ハンドル周囲の変形の実際の性質が、壁厚における非常に小さなばらつきに大いに依存するため、制御することが非常に困難であり得る。凸部から凹部へのグリップ形状のきれいな反転をもたらす際の問題を最小化するために、複数の関節区域を使用することは、限定された設計幾何学形状となる場合があり、グリップを形成するプラスチックシート内の残留応力を排除することができず、結果として、望ましくないしわ及び不十分な人間工学となる。
【発明の概要】
【発明が解決しようとする課題】
【０００６】
人間工学的ハンドルを提供する、深い凹状のグリップを形成するプロセスを提供することが、本発明の目的である。
【課題を解決するための手段】
【０００７】
一体ハンドルを有する容器を作製するためのプロセスであって、ａ）予備成形物（６）を準備する工程と、ｂ）予備成形物（６）を延伸吹込み成形して、中間容器（８）を形成する工程であって、中間容器はこの中間容器から外側に延びる凸状部分（９）を含み、凸状部分（９）はガラス転移温度を有する、という工程と、ｃ）約１００ｋＰａ（約１ｂａｒ）より高い中間容器（８）内の圧力において、かつ、凸状部分（９）の温度が前述のガラス転移温度よりも低い状態で、駆動方向を有して内向きに移動するプラグ（５）によって前述の凸状部分（９）を反転させることにより凹状の把持領域（１３）を形成する工程であって、凸状部分上の場所は、凸状部分が反転するときに、実質的に直線経路において並進する、という工程と、
ｄ）容器内の過剰圧力を解放する工程と、を備え、プラグは、接触表面積を有する接触面を有しており、前述の接触面は、第１接触面及び第１接触面に近位の第２接触面から構成され、前述の第２接触面は前述の駆動方向に対して傾斜しており、接触面は、突出した面領域を有しており、接触面周辺部を有し、接触表面積は、突出した面領域よりも大きく、接触面は、接触面周辺部に対して実質的に凸状であり、接触面は、凹状の把持領域に実質的に一致する、というプロセスである。
【図面の簡単な説明】
【０００８】
【図１】成形型キャビティである。
【図２】凸状部分を有する中間容器である。
【図３】適合成形型である。
【図４】完成した容器である。
【図５】プラグの側面図である。
【図６】プラグの斜視図である。
【図７Ａ】凸状部分である。
【図７Ｂ】図７Ａに示されている凸状部分と接触しているプラグを示す。
【図７Ｃ】図７Ｂと比較したときの、駆動方向においてプラグが移動されたときの凸状部分を反転しているプラグを示し、凸状部分はそれ自体の上に部分的に反転されている。
【図７Ｄ】駆動方向においてプラグが移動されたときの、凸状部分を反転させるプラグを示し、図７Ｃのプラグと比較して凸状部分が更に反転されている。
【図７Ｅ】図７Ａの凸状部分がそれ自体の上に完全に反転されて、グリップを形成しているのを示している。
【図８】一体ハンドルを有する完成した容器の斜視図である。
【図９】錐体を取り囲む際に親指及び指によって作られる円形の最小直径（ＤＩＮ  ３３４０２に従って）として定義される、グリップの直径ｄを示す。
【発明を実施するための形態】
【０００９】
本明細書で意味するところの「延伸吹込成形」とは、予備成形物が、そのガラス転移温度より高い温度に加熱され、次いで、例えば容器又はボトル等の中空体を形成するために、高圧空気を使用して成形型に吹込むプロセスである。予備成形物は、プロセスの一部として、心棒を用いて延伸される。
【００１０】
本明細書で意味するところの「予備成形物」は、膨張させて最終物を形成する前に製造される成形物である。予備成形物は、必ず最終物よりも幾分小さい。予備成形物は一般に、例えば溶解温度を超える高温で射出成形によって製造される。
【００１１】
本明細書で使用するとき、「傾斜」は、平行でないことを意味する。
【００１２】
熱成形は、プラスチック樹脂を使用可能な有用な製品に変換する、多くの製造プロセスのうちの１つである。熱成形の基本的な概念は、以下のとおりである。事前に製造された熱可撓性シートが、柔らかく、かつ柔軟になるまで加熱される。シートは例えば、平坦な構造体又は容器の予備成形物であり得る。これは、次いで、元の状態に冷却されるまで成形型の輪郭に押し付けられる。いったん冷却されると、これは、成形型の形状を維持したまま、成形型から取り外される。熱成形は、広義の用語であり、多くの異なる種類の熱成形プロセスが存在する。深い熱成形では、吹き出し部プラグ支援形成が採用されてもよい。この形成技術の利点は、事前延伸処理のおかけで、材料分布を改善するということである。このプロセスにより、シートが延伸され壁の均一な厚さが確実になるため、形成される物品の厚さを制御することができる。いったんシートがフレーム内に定置され、加熱されると、制御された空気圧が吹き出し部を形成する。この吹き出し部は、材料を所定のレベルに延伸する。次いで、雄型のプラグ支援部は下げられ、延伸されたストックが、キャビティに押し込まれる。通常、雄型のプラグは、プラスチックを早期冷却するのを防止するために加熱される。プラグは、プラスチックが、完成製品のほぼ最終の形状に延伸されるように、可能な限り大きく作製される。雌型の成形型は、閉じ込められた空気がプラスチックと成形型との間から脱出できるようにするために、通気孔を付けられてもよい。
【００１３】
熱成形は、２次元で行うことができ、それによって表面が変形される、又は２次元変形に加えて厚さの変化が発生する、三次元で行うこともできる。
【００１４】
延伸吹込成形容器上への深グリップの形成の問題に対処するために、吹き出し部プラグ支援熱成形技術を使用してもよい。
【００１５】
本明細書において、「深グリップ」という用語は、ブラインドハンドル、すなわち、ユーザの親指及び指がハンドルの周囲を包むことができるが、指が完全にハンドルの背後及びハンドルの中を通過できない把持機能を意味するために使用される。「貫通」型のハンドルは、ハンドルと容器の本体との間に形成される材料のウェブの一部又はすべてを切り取ることによって得ることができる。
【００１６】
一体ハンドルを形成するのに使用することができるプラスチック樹脂材料には、熱可塑性材料を挙げることができる。一体ハンドルを形成するのに使用することができるプラスチック樹脂材料には、例えば、ポリエチレンテレフタレート（ＰＥＴ）などの一般的なポリエステルを挙げることができる。一体ハンドルを有する容器に使用するのに適した他の材料には、ポリプロピレン（ＰＰ）、ポリエチレン（ＰＥ）、ポリスチレン（ＰＳ）、ポリ塩化ビニル（ＰＶＣ）、及びポリ乳酸（ＰＬＡ）が挙げられる。
【００１７】
使用するポリマーの温度履歴は、変形挙動における重要な要因となり得る。ガラス転移温度は、それよりも低い温度では、ポリマーは、脆性のガラス状固体のように挙動し、それよりも高い温度では、ポリマーは、ゴムのように挙動し、容易に変形可能である温度として定義される。溶解温度とは、すべての結晶子が溶解され、ポリマーが流体として挙動する温度である。半結晶性ポリマーの再結晶化温度Ｔｃは、非配向ポリマーが、溶解物から冷却される際、特定の期間、典型的に数分間以内に有意な結晶成長を示す温度として定義される。ガラス転移温度及び溶解温度は、ＡＳＴＭ  Ｄ３４１８に従って測定される。
【００１８】
【表１】
0005908614.tif 000002
【００１９】
図１〜４は、一体ハンドルを有する容器を作製するプロセスを示す。まず、予備成形物６が、図１に示されるように提供される。
【００２０】
次いで、予備成形物６は、成形型キャビティ１において延伸吹込成形され、中間容器８を形成し、これは図２に示すように、中間容器８から外側に延びる凸状部分９を備える。典型的に、延伸吹込成形プロセスは、ガラス転移温度Ｔｇよりも高い温度で実施される。凸状部分９は、凸状の吹き出し部であってもよい。
【００２１】
次いで、図３に示されるように、約１００ｋＰａ（約１ｂａｒ）より高い中間容器８内の圧力において、凸状部分９は、各プラグ５に関連して矢印によって示される駆動方向を有して内向きに移動するプラグ５によって反転され、凹状の把持領域を形成することよって、凸状部分９上の場所は、凸状部分９が凸状部分から凹状部分まで反転するときに、実質的に直線の経路において並進する。成形型キャビティ１に凸状部９を反転させるための可動プラグ５が備わっている場合、凸状部分９は成形型キャビティ１内で反転され得る。凸状部分９を反転させるための可動プラグ５が備わっている、別個の適合成形型３において、凸状部分９は反転されてもよい。
【００２２】
反転する工程が完了した後、完成した容器１０内の過剰圧力が解放される。完成した容器は、成形型から外され、この成形型内で、図４に示されるような深把持領域１３を有する完成した容器１０を用いて、反転する工程が実施される。
【００２３】
プラグ５の概略の側面図が図５に示され、図５に示されているプラグ５の付随の斜視図が図６に示されている。内向き移動するプラグ５は、接触表面積２１を有する接触面２０を有してもよい。接触面２０は、凸状部分９が反転されたときに、凸状部分９と接触するプラグ５の部分である。
【００２４】
接触面２０は、第１接触面２５及びこの第１接触面２５に近位の、かつプラグ５の駆動方向に対して傾斜している第２接触面３０から構成される。第２接触面３０は、第２接触表面積３２を有する。第１接触面２５は、第１接触表面積２７を有してもよい。第２接触面３０は、第１接触面２５に当接してもよく、これに隣接してもよく、又はこれに近位であってもよい。第２接触面３０は、プラグ５の１つ以上の凹状部分によって第１接触面２５から分離されてもよく、凹状部分の表面積が第１接触表面積２７よりも小さい場合は、第１接触面２５に近位であるとみなされてもよい。
【００２５】
駆動方向は直線であってもよい。プラグ５の第１接触面２５は、プラグ５が駆動方向に移動するときに、凸状部分９と最初に接触するプラグ５の部分である。第１接触面２５が凸状部分９と接触した後、プラグ５の第２接触面３０は、凸状部分９と接触する。第１接触面２５が凸状部分９を接触した後、第２接触面３０を凸状部分９と接触させることによって、凸状部分９上の場所は、凸状部分９がそれ自体の上に反転されたときに、実質的に直線経路で並進される。更に、駆動方向に対して傾斜する第２接触面３０を有することは、これが、内部で反転させる工程が実施される成形型から最終的な容器１０が取り出されるときに、最終容器１０がプラグ５から容易に分離することができるようにするため、望ましいと考えられる。理論に束縛されるものではないが、プラグ５の側面に沿ったせん断抵抗は、最終容器１０を取り出すために最終容器１０にかけられる力に対抗し得るので、取り出しを阻止する、又は妨げると考えられる。
【００２６】
接触面２０は、接触面周辺部３５を有してもよい。接触面周辺部３５は、凸状部分９が反転されるときに、凸状部分９と接触するプラグ５の最大延長部によって画定される。非限定的な例によって、プラグ５が第１接触面２５及び第２接触面３０のみを有している場合、接触面周辺部３５は、第１接触面２５及び第２接触面３０を有するプラグ５の部分を結合する。
【００２７】
接触面周辺部３５は突出した面領域を有し、これはプラグ５の駆動方向に整列した方向において突出する接触面２０の面領域である。接触表面積２１は、突出した面領域よりも大きい。接触面２０の１つの可能な形状は、円錐台であり、これは基部に平行な切断部で円錐をスライスすることによって作製された錐台である。接触面２０が円錐台の形状を有し、プラグ５の駆動方向が、円錐台の放射軸と整列している場合、接触面周辺部の突出した面領域は、円錐台の基部の半径を有する円である。第１接触面２５は、円錐台の頂部の領域であり、第２接触面３０は、円錐台の傾斜表面である。第１接触表面積２７は、円錐台の頂部の領域である。第２接触表面積３２は、円周率（pi）×傾斜高さ×円錐台の頂部の半径と円錐台の底部の半径の合計である。円錐台であるプラグ５に関して、組み合わされた第１接触表面積２７と第２の接触表面積３２は、円錐台の突出した面領域よりも大きい。
【００２８】
接触面２０は、接触面周辺部２５に対して実質的に凸状である。すなわち、プラグ５は、凸状部分９で押圧して、凸状部分９を反転させる指のようなものであり得る。接触面２０は、凸状部分９を反転させることによって形成される、凹状の把持領域１３と実質的に一致してもよい。接触面２０は、凸状部分９を反転させることによって形成される、凹状の把持領域１３と完全に一致してもよい。理論に束縛されるものでないが、接触面２０を完成した容器１０におけるグリップの形状の鏡像とすることによって、望ましくない皺及び折り重なりは、凸状部分９が反転されるときに生じない。望ましくない皺及び折り重なりは、完成した容器１０の審美性及び性能に有害な影響を与え得る。
【００２９】
プラグ５がどのように凸状部分９を反転できるかという概要が図７Ａ〜図７Ｅに示されている。図７Ａにおいて、凸状部分９の一部分の断面が示され、断面が描写されている。凸状部分９は、全体的に曲線上であってもよく、平坦な区分を備えてもよく、又は曲線区分及び平坦な区分の組み合わせであってもよい。図７Ｂにおいて、プラグ５の第１接触面２５は、凸状部分９に接触する。プラグ５が駆動方向において内向きに移動するとき、凸状部分９は、図７Ｃに示されるようにそれ自体の上に反転し始める。凸状部分９が反転されるとき、反転の場所１１は、凸状部分９の場所から前進し、これは、図７Ｂ、７Ｃ及び７Ｄで示されているように、最終容器１０の本体１２の最終的に一部であるものに向かう波として外向きに、プラグ５の第１接触面２５と接触し、凸状部分９を形成する材料は、プラグ５の駆動方向に垂直な方向である横方向にほとんど又は全く移動しない。すなわち、凸状部分９上に描かれた特定の場所に関して、特定の場所は、駆動方向に実質的に平行な、つまり実質的に直線で移動する。１つの非限定的な実施形態では、凸状部分９上に描かれた特定の場所の最初の位置から測定して駆動方向の方向において、駆動方向と一致する線から約１０°以下、又は約５°以下、又は約３°以下の変動内で外れて、凸状部分９上に描かれた特定の場所が移動するのであれば、凸状部分９上に描かれた特定の場所は、駆動方向に実質的に平行である実質的に直線で移動すると考えることができる。
【００３０】
本発明のプロセスは、
ａ）予備成形物６を準備する工程（図１）と、
ｂ）予備成形物６を成形型キャビティ１内で延伸吹込成形して、少なくとも１つ、可能な場合少なくとも２つの凸状部分９（図２）を含む中間容器８を形成する工程であって、必要に応じて、この中間容器８を別個の適合成形型３内に移送し、並びに、必要に応じてこの中間容器を再加熱する、という工程（図３）と、
ｃ）内向きに移動するプラグ５によって、凸状部分９又は各凸状部分９を変形させて、１つ以上の凹状の把持領域を形成する工程であって、同時に中間容器（８）内の圧力を１００ｋＰａ（約１ｂａｒ）より高く維持し、並びに中間容器の把持領域の材料の温度をガラス転移度Ｔｇよりも低く維持する、という工程（図３）と、
ｄ）容器内の過剰圧力を解放する工程と（圧力の解放は、把持領域１３の形状を維持するのを助けるために、容器内からプラグ５を引き抜く前であってもよい）、
ｅ）凸状部分が反転されている成形型（成形型キャビティ１又は適合成形型３）から、完成した容器１０を取り出す工程（図４）と、の概略図を示す図１〜４を参照して理解することができる。
【００３１】
図１に示される工程は、延伸吹込成形又は再加熱の延伸吹込成形を介して行なわれてもよく、後者の方法では、射出と延伸吹込成形は、２つの別個の装置で行なわれる。
【００３２】
図３に示す工程は、内部で吹込成形が行なわれる成形型キャビティ１とは別の適合成形型３を提供する選択肢を示している。吹込工程時若しくは吹込工程後に、並びに／又は適合成形型３の移送時若しくは移送後に、凸状部分９が冷却され過ぎた場合、中間容器８は再加熱されてもよい。
【００３３】
変形例において、内部に中間容器８が形成されている同じ成形型において、成形型キャビティ１に凸状部分９を反転させるための可動プラグ５が備わっている場合、凸状部分９は、成形型キャビティ１内で反転することができる。かかる手法は、吹込成形と凸状部分９の反転との間の時間が短縮されるということ、並びに、プラグに対する容器の相対運動がないため、容器上の公差が（特に凸状部分９の周囲において）より小さいという点で有利であり得る。１つのキャビティで一体化することは、吹込成形型は可動プラグを必要とため、吹込成形型の構成を複雑にし、吹込成形装置を、熱成形工程を制御するように適合させなければならず、プラグ５の移動が吹込サイクルを長くするので総サイクル時間は増加する。
【００３４】
図３に示す工程において、容器は加圧され、キャビティ内のボトルの凸状場所を可能にし、プラグ５は、凸状部分９を反転し、所望の深把持領域１３を形成するように凸状部分９を押圧する。プラグ５が完全に嵌合する際、従来の圧力−吹き出し部／プラグ支援熱成形プロセスの雌型の成形型部分として効果的に作用するように、約１００〜約５００ｋＰａ（約１〜約５ｂａｒ）の超過圧力が容器の内部に適用される。これはまた、雄型のプラグ５が深グリップ部分を熱成形する際に、容器の非深グリップ部分が変形しないようにさせる。いったん雄型のプラグ５が完全に嵌合されると、プラスチックは、プラグ５に適合され、最終の深グリップの幾何学形状が達成される。凸状部分（９）を反転させるプロセスは、吹込成形型１とは別の適合成形型３で実施してもよい。
【００３５】
許容可能な一体ハンドルは、１つ以上の凹状の把持領域１３を形成する、内向きに移動するプラグ５によって、凸状部分９又は各凸状部分９を変形させたときに、凸状部分（９）の温度をガラス転移温度Ｔｇよりも低くすることにより、上記のプロセスによって提供することができる。予想外なことに、中間容器８から、完成した容器１０への変形を可能にするために、凸状部分（９）の材料はガラス転移温度Ｔｇよりも高くする必要はない。凸状部分（９）の温度は、ガラス転移温度Ｔｇよりも低く、かつガラス転移温度Ｔｇの約３５℃以内であってもよい。凸状部分（９）の温度は、ガラス転移温度Ｔｇよりも低く、かつガラス転移温度Ｔｇの約２５℃以内であってもよい。凸状部分（９）の温度は、ガラス転移温度Ｔｇよりも低く、かつガラス転移温度Ｔｇの約１５℃以内であってもよい。ＰＥＴに関しては、把持領域の材料は、約５０℃〜約８１℃の温度を有してもよい。約５０℃〜約７５℃の温度領域において、ＰＥＴの材料剛性は、Ｔｇ（８１℃）を超える材料剛性よりも大きく、これによって大幅な材料の変形を制限する。プラグ５は、凹状の把持領域を形成し、材料歪み及び歪み速度は穏やかである。変形は通常、引っ張り歪みがない、又は引っ張り歪みが殆どない曲げである。引っ張り歪みが全くない場合、歪み速度は全く適用されない。わずかな引っ張り歪みの適用を伴う材料の曲げを有することは有利であると考えられる。引っ張り歪みは、約１％〜約１００％であってもよく、又は約１０％〜約５０％であってもよい。歪み速度は次いで約５０〜１０００ｍｍ／秒であってもよく又は約１００〜５００ｍｍ／秒であってもよい。
【００３６】
Ｔｇよりも低い温度を凸状部分９を変形する工程時に使用することは、完成した容器を作製するのに必要とされるエネルギーを低減し得るので、これにより容器のコストを低くすることができ、並びに、変形前にガラス転移温度Ｔｇよりも高く凸状部分９を再加熱する必要がないため、変換速度を増加させることができる。更に、凸状部分９をＴｇよりも高い温度に過熱することは、凸状部分９の反転がもたらす、凸状部分９及び深グリップ領域１３内の及びこれらの近位における材料分布の問題を起こし得る。
【００３７】
図４に示す工程では、圧力が最初に解放され、次いでプラグ５が後退され、容器が取り出される。完成した容器１０はＴｇよりも低い温度で取り出すことができ、これは更なる機械的な変形を阻止し、完成した容器１０を所望の形状に保持することができる。
【００３８】
一実施形態では、深グリップは凸状部分９の鏡像形状であってもよい。他の実施形態では、これは、凸状部分９の表面領域が深グリップの表面積よりも多少小さい場合は（約１％〜約５０％小さい）有利であり得る。凸状部分９の表面積が深グリップの表面積よりも小さい場合、深グリップを形成するために凸状部分９が三次元に変形される。深グリップを形成するために凸状部分９の、結果として生じる壁厚の減少は、深グリップの細部を明確にするのに有利であり得る。理論に束縛されるものではないが、理論に束縛されるものではないが、「大きすぎる」表面は、審美性及び性能に悪い印象を与える折り目及び皺を形成し得るので、凸状部分９の表面積は深グリップの面積よりも大きくすべきではないと考えられる。凸状部分９は吹き出し部の形状であってもよい。
【００３９】
完成した容器１０のグリップにおける凸状部分９の全体的な変形は大きくてもよい。グリップ凹部（図８の寸法ｚ）は、約１０ｍｍよりも大きくてもよく、典型的に約２０ｍｍよりも大きくてもよい。凸状部分９が完成した容器１０のグリップの鏡像である場合において、グリップを形成する材料はグリップ凹部の距離の２倍、すなわち約２０ｍｍよりも大きく、典型的に約４０ｍｍよりも大きく移動する。しかしながら、各材料成分は最終的な位置まで移動する雄型プラグの形状に対して横揺れするときにほんのわずかな変形を受ける。鏡像の凸状部分９の場合には、変形は引っ張り歪みのない、又は限定された量の引っ張り歪みを有する曲げである。これは凸状部分９が最終グリップの表面よりも小さい場合に有利であり得る。その場合では、材料は曲げ及び引っ張り歪みを受ける。その引っ張り歪みは約５０％以内、約１０％以内、約５％以内、約１％以内、又は約０．１％以内であってもよい。
【００４０】
深グリップは、消費者が容器を保持する、及び容器から製品を注ぐのを助けるために、人間工学的に成形されてもよい。人体測定研究は、錐体を取り囲む際に親指及び人差し指によって形成される円形の最小のグリップの直径が、２０〜５９歳の女性で３４ｍｍ（ＤＩＮ３３４０２に従って）であることを示し、これは、１０７ｍｍの内側周辺に対応する。したがって、深グリップは、貫通ハンドルと同等の人間工学的機能性を確保するために、少なくともこの量の把持可能展開長さを提供してもよい。
【００４１】
図８は、主要な深グリップの機能的寸法：深グリップパームレストｘ（５２）、深グリップ指レストｙ（５４）、深グリップ凹部深さｚ（５６）を有する完成した容器１０の図面である。
【００４２】
図９は、錐体を取り囲む際に親指及び指によって作られる円形の最小直径（ＤＩＮ  ３３４０２に従って）として定義される、グリップの直径ｄを示す。
【００４３】
深グリップは、可能な限り深くあってもよく、原理限界は、ボトルの設置面積である。深グリップは、約１０７ｍｍの展開長さを生じるのに必要とされるもの以上の深さを有してもよい。図８に示される対称深グリップ設計の場合、ｘ＋２ｙ＋２ｚは、約１０７ｍｍ以上であってもよい。
【００４４】
深グリップのパームレスト（ｘ）は、好ましくは、ボトルは手の掌に直感的に収まり、及び深グリップ凹部の底部において指同士が触れないように十分に手を広げることができるほど、十分に大きくてもよい。人間工学研究によって、貫通ハンドルと同等の快適な使いやすさを提供するために、少なくとも約３０ｍｍのパームレスト幅（すなわちｘ＞約３０ｍｍ）を必要とし得るということが発見された。
【００４５】
それぞれの深グリップ凹部の深さ（ｚ）は、約１０ｍｍ以上（すなわち、ｚ＞約１０ｍｍ）であってもよい。
【００４６】
非対称は、容器の人間工学的性能を改善することができるため、対向する深グリップの一方は、深さ及び形状の点で対称である必要はない。
【００４７】
プラグ５内に、吹込成形型に従来使用された通気孔と同様に設計される通気孔を含むことは有利であり得る。凹状把持領域を形成するために事前延伸される吹き出し部が熱成形される際、材料の表面は、プラグ５の外側輪郭に密接に適合し、凸状部分（９）とプラグ５との間の空気は通気孔を通って逃れることができる。更に、容器の取り出しの直前にプラグ５が抜去されると、通気孔は、凹状の把持領域とプラグ５との間に、深グリップの変形を引き起こし得る真空ができるのを防止する。
【００４８】
また、把持される際のいかなる相対運動も実質的に排除するように、対向する凹状の把持領域を互いに連結させる手段を設けることは有利であり得る。そのような手段の１つの例は、両方の凹状の把持領域が接触する、ペグ及びピンである。ペグ及びピンは、凸状部分９が反転された後に位置合わせされ、連結されてもよい。一実施形態では、ペグ及びピンは凸状部分９内に凹状に形成され、次いで深グリップの反転工程中その最終的な凸形状に形成されてもよい。
【００４９】
本発明の利点は、最終の深グリップ域の形成が、正確な比率で既に実質的に延伸されている材料を用いて行われるということである。これは冷却された成形型壁に対する有意な延伸を必要とするのを阻止する。プラグはまた、比較的低い圧力（典型的に５００ｋＰａ（５ｂａｒ）未満）に対して移動するので、成形型構成を大幅に簡略化する。更に、冷却された成形型壁に有意な密接した接触を有する中間容器で深グリップの形成は生じないが、代わりに、中間容器吹込後の工程中の低歪みの曲げによって、深グリップ形成で材料にかけられる圧力は遥かに小さくあり得るので、深グリップ領域における内部応力は、より小さくなる。
【実施例】
【００５０】
（実施例１）
凸状部分を有する容器を９０〜９５℃で延伸吹込成形するために、Ｅｑｕｉｐｏｌｙｍｅｒ（登録商標）Ｃ９３  ＰＥＴを使用する。凸状部分９は３０〜８１℃の温度である間、容器を吹込キャビティから適合成形型３まで移動する。移送の条件は、深グリップ形成工程前及びこの工程時、ＰＥＴ材料が本質的に非晶質のままであるように選択されることである。更に、移送のための温度／時間プロファイルが、延伸吹込成形時で生じ得る以上の結晶成長を制限するように選択される。容器は、熱成形キャビティ内で１００〜５００ｋＰａ（１〜５ｂａｒ）に加圧され、次いで、深グリップは、空気圧シリンダーを使用することによって熱成形される。深グリップはＴｇよりも低い温度で形成される。最終的な深グリップの形状に適合する接触面を有するプラグは、凸状部分を反転するのに使用される。容器は、通気孔を付けられ、次いで、６１℃を下回る温度で取り出される。
【００５１】
ＰＥＴでは、熱成形工程において吹込容器の所望の温度を達成するために、吹込キャビティを最大６０℃（３０〜８１℃）まで加熱することは有利であり得る。
【００５２】
本明細書に開示した寸法及び値は、記載された正確な数値に厳密に限定されるものと理解されるべきではない。むしろ、特に断らない限り、そのような寸法のそれぞれは、記載された値及びその値の周辺の機能的に同等の範囲の両方を意味するものとする。例えば、「４０ｍｍ」として開示された寸法は、「約４０ｍｍ」を意味することを意図する。
【００５３】
本発明の「発明を実施するための形態」で引用したすべての文献は、関連部分において本明細書に援用するが、いずれの文献の引用もそうした文献が本発明に対する先行技術であることを容認するものとして解釈されるべきではない。本書における用語の任意の意味又は定義が、参照により組み込まれた文献における同一の用語の任意の意味又は定義と相反する限りにおいては、本書においてその用語に与えられた意味又は定義が適用されるものとする。
【００５４】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのようなすべての変更及び修正を添付の特許請求の範囲で扱うものとする。
【図１】
0005908614.tif 000003
【図２】
0005908614.tif 000004
【図３】
0005908614.tif 000005
【図４】
0005908614.tif 000006
【図５】
0005908614.tif 000007
【図６】
0005908614.tif 000008
【図７Ａ】
0005908614.tif 000009
【図７Ｂ】
0005908614.tif 000010
【図７Ｃ】
0005908614.tif 000011
【図７Ｄ】
0005908614.tif 000012
【図７Ｅ】
0005908614.tif 000013
【図８】
0005908614.tif 000014
【図９】
0005908614.tif 000015